(57)【要約】【課題】熔融ガラスの最高温度を変更することなく、移送管の最高温度を低減することで、移送管の破損を抑制し、長寿命化を図る。【解決手段】ガラス板を製造するガラス板の製造方法は、移送管内で熔融ガラスを搬送しながら昇温させる工程を含み、移送管を加熱することにより前記熔融ガラスの昇温を行い、移送管の単位長さ当たりの加熱量が熔融ガラスの上流側から下流側に向かって減少するように移送管の加熱を行う。【選択図】図３
2018002532.tif 000002
【特許請求の範囲】
【請求項１】
ガラス板を製造するガラス板の製造方法であって、
移送管内で熔融ガラスを搬送しながら昇温させる工程を含み、
前記移送管は上流側から下流側へ向かって上昇する様に傾斜して設けられ、
前記熔融ガラスは前記移送管内の内側断面全体に充填され、
前記移送管を加熱することにより前記熔融ガラスの昇温を行い、
前記移送管の単位長さ当たりの加熱量が前記熔融ガラスの上流側から下流側に向かって減少するように前記移送管の加熱を行う、ガラス板の製造方法。
【請求項２】
前記移送管の温度と前記移送管内を搬送される熔融ガラスの温度との差が前記熔融ガラスの上流側から下流側に向かって減少するように前記移送管の加熱を行う、請求項１に記載のガラス板の製造方法。
【請求項３】
前記移送管は導体からなり、前記移送管への通電により前記移送管を加熱し、
前記移送管の電流密度が前記熔融ガラスの上流側から下流側に向かって減少するように前記移送管への通電量を調整する、請求項１又は２に記載のガラス板の製造方法。
【請求項４】
前記移送管の単位長さ当たりの電気抵抗が前記熔融ガラスの上流側から下流側に向かって減少するように前記移送管を調整する、請求項３に記載のガラス板の製造方法。
【請求項５】
前記移送管の壁厚が前記熔融ガラスの上流側から下流側に向かって増加するように前記移送管を調整する、請求項１〜４のいずれか一項に記載のガラス板の製造方法。
【発明の詳細な説明】
【技術分野】
【０００１】
本発明は、ガラス板の製造方法に関する。
【背景技術】
【０００２】
ガラス基板は、一般的に、ガラス原料から熔融ガラスを生成させた後、熔融ガラスをガラス基板へと成形する工程を経て製造される。上記の工程中には、ガラス原料を熔解させて熔融ガラスを生成させる熔解工程、熔融ガラスが内包する微小な気泡を除去する清澄工程が含まれる。
【０００３】
熔解工程では、熔解槽にガラス原料が投入され、ガラス原料を加熱することで熔融ガラスが生成される。熔解槽で生成された熔融ガラスは、移送管により清澄槽に搬送される。
清澄工程は、清澄剤を配合させた熔融ガラスを清澄槽に通過させ、清澄剤の酸化還元反応により熔融ガラス中の泡が取り除かれることで行われる。具体的には、熔解槽で粗熔解した熔融ガラスの温度をさらに上げて清澄剤を機能させ泡を浮上脱泡させた後、温度を下げることにより、脱泡しきれずに残った比較的小さな泡は熔融ガラスに吸収させるようにしている（例えば、特許文献１参照）。
【先行技術文献】
【特許文献】
【０００４】
【特許文献１】特開２０１３−２１６５３１号公報
【発明の概要】
【発明が解決しようとする課題】
【０００５】
熔解槽から清澄槽に熔融ガラスを搬送する移送管において、熔融ガラスの温度をさらに上げるために、加熱が行われる場合がある。この場合、下流側ほど熔融ガラスの温度が高くなるように、移送管の温度を下流側ほど高くすることが行われる。移送管の温度が高くなると熔解槽および清澄槽によって拘束される移送管の両端部に応力が集中しやすくなる。特に下流側の端部では、温度が高くなることで剛性が低下するため、移送管の下流側の部分で応力によるひび割れが生じやすい。さらに、温度が高くなると移送管を構成する材料が揮発しやすくなる。このため、高温となる移送管の下流側では、揮発により移送管の壁厚が薄くなりやすく、一層破損しやすくなり、移送管の寿命が短くなるという問題がある。一方、移送管で搬送される熔融ガラスの最高温度を下げると、清澄工程に支障が生じる場合がある。
【０００６】
本発明は、熔融ガラスの最高温度を変更することなく、移送管の最高温度を低減することで、移送管の破損を抑制して長寿命化を図ることを目的とする。
【課題を解決するための手段】
【０００７】
本発明の態様は、ガラス板を製造するガラス板の製造方法であって、
移送管内で熔融ガラスを搬送しながら昇温させる工程を含み、
前記移送管は上流側から下流側へ向かって上昇する様に傾斜して設けられ、
前記熔融ガラスは前記移送管内の内側断面全体に充填され、
前記移送管を加熱することにより前記熔融ガラスの昇温を行い、
前記移送管の単位長さ当たりの加熱量が前記熔融ガラスの上流側から下流側に向かって減少するように前記移送管の加熱を行うことを特徴とする。
ここで、移送管の単位長さ当たりの加熱量は、熔融ガラスの上流側から下流側に向かって連続的に減少してもよいし、段階的に減少してもよい。
【０００８】
前記移送管の温度と前記移送管内を搬送される熔融ガラスの温度との差が前記熔融ガラスの上流側から下流側に向かって減少するように前記移送管の加熱を行うことが好ましい。
ここで、移送管の温度と熔融ガラスの温度との差は、熔融ガラスの上流側から下流側に向かって連続的に減少してもよいし、段階的に減少してもよい。
【０００９】
前記移送管は導体からなり、前記移送管への通電により前記移送管を加熱し、
前記移送管の電流密度が前記熔融ガラスの上流側から下流側に向かって減少するように前記移送管への通電量を調整することが好ましい。
ここで、移送管の電流密度は、熔融ガラスの上流側から下流側に向かって連続的に減少してもよいし、段階的に減少してもよい。
【００１０】
前記移送管の単位長さ当たりの電気抵抗が前記熔融ガラスの上流側から下流側に向かって減少するように前記移送管を調整することが好ましい。
ここで、移送管の単位長さ当たりの電気抵抗は、熔融ガラスの上流側から下流側に向かって連続的に減少してもよいし、段階的に減少してもよい。
【００１１】
前記移送管の壁厚が前記熔融ガラスの上流側から下流側に向かって増加するように前記移送管を調整することが好ましい。
ここで、移送管の壁厚は、熔融ガラスの上流側から下流側に向かって連続的に増加してもよいし、段階的に増加してもよい。なお、移送管の内径は均一であることが好ましい。
【発明の効果】
【００１２】
本発明によれば、熔融ガラスの最高温度を変更することなく、移送管が最高温度となる下流側の温度を低減することができ、移送管の破損を抑制し、長寿命化を図ることができる。
【図面の簡単な説明】
【００１３】
【図１】ガラス基板の製造方法を示すフロー図である。
【図２】ガラス基板の製造装置の概略図である。
【図３】移送管の流れ方向の位置（横軸）と、移送管内の熔融ガラスの温度および移送管の温度との関係を示す図である。
【図４】移送管１０４Ａの断面図である。
【図５】移送管１０４Ｂの断面図である。
【発明を実施するための形態】
【００１４】
以下、本実施形態のガラス基板の製造方法およびガラス基板の製造装置について説明する。
（ガラス基板の製造方法の全体概要）
図１は、本実施形態のガラス基板の製造方法の工程の一例を示す図である。ガラス基板の製造方法は、熔解工程（ＳＴ１）、清澄工程（ＳＴ２）、均質化工程（ＳＴ３）、供給工程（ＳＴ４）、成形工程（ＳＴ５）、徐冷工程（ＳＴ６）、および、切断工程（ＳＴ７）を主に有する。この他に、研削工程、研磨工程、洗浄工程、検査工程、梱包工程等を有してもよい。製造されたガラス基板は、必要に応じて梱包工程で積層され、納入先の業者に搬送される。
【００１５】
熔解工程（ＳＴ１）では、ガラス原料を加熱することにより熔融ガラスを作る。
清澄工程（ＳＴ２）では、熔融ガラスが昇温されることにより、熔融ガラス中に含まれる酸素、ＣＯ２あるいはＳＯ２を含んだ泡が発生する。この泡が熔融ガラス中に含まれる清澄剤（酸化スズ等）の還元反応により生じた酸素を吸収して成長し、熔融ガラスの液面に浮上して放出される。その後、清澄工程では、熔融ガラスの温度を低下させることにより、清澄剤の還元反応により得られた還元物質が酸化反応をする。これにより、熔融ガラスに残存する泡中の酸素等のガス成分が熔融ガラス中に再吸収されて、泡が消滅する。
【００１６】
均質化工程（ＳＴ３）では、スターラを用いて熔融ガラスを撹拌することにより、ガラス成分の均質化を行う。これにより、脈理等の原因であるガラスの組成ムラを低減することができる。均質化工程は、後述する撹拌槽において行われる。
供給工程（ＳＴ４）では、撹拌された熔融ガラスが成形装置に供給される。
【００１７】
成形工程（ＳＴ５）及び徐冷工程（ＳＴ６）は、成形装置で行われる。
成形工程（ＳＴ５）では、熔融ガラスをシートガラスに成形し、シートガラスの流れを作る。成形には、オーバーフローダウンドロー法が用いられる。
徐冷工程（ＳＴ６）では、成形されて流れるシートガラスが所望の厚さになり、内部歪が生じないように、さらに、反りが生じないように冷却される。
切断工程（ＳＴ７）では、徐冷後のシートガラスを所定の長さに切断することで、板状のガラス基板を得る。切断されたガラス基板はさらに、所定のサイズに切断され、目標サイズのガラス基板が作られる。
【００１８】
本実施形態において製造されるガラス基板は、特に制限されないが、例えば縦寸法及び横寸法のそれぞれが、５００ｍｍ〜３５００ｍｍ、１５００ｍｍ〜３５００ｍｍ、１８００〜３５００ｍｍ、２０００ｍｍ〜３５００ｍｍなどが挙げられ、２０００ｍｍ〜３５００ｍｍであることが好ましい。
ガラス基板の厚さは、例えば、０．１〜１．１（ｍｍ）が挙げられ、より好ましくは０．７５ｍｍ以下の極めて薄い矩形形状の板で、例えば、０．５５ｍｍ以下、さらには０．４５ｍｍ以下の厚さがより好ましい。ガラス基板の厚さの下限値としては、０．１５ｍｍ以上が好ましく、０．２５ｍｍ以上がより好ましい。
【００１９】
以下、切断工程以後のガラス基板の製造方法について説明する。
本実施形態におけるガラス基板は、例えばフュージョン法あるいはフロート法等の公知の方法により、熔融されたガラスを所定の厚さの帯状ガラスであるシートガラスに成形される（ステップＳ１）。
次に、成形されたシートガラスが所定の長さの素板であるガラス基板に採板される（ステップＳ２）。採板により得られたガラス基板は、搬送機構により、ピンチング保持されつつ、熱処理工程に誘導され搬送され、次に、この搬送されたガラス基板に対し熱処理を行なってもよい。
【００２０】
ステップＳ２あるいは熱処理後のガラス基板は切断工程に搬送され、製品のサイズに切断され、ガラス基板が得られる（ステップＳ３）。得られたガラス基板には、端面の研削、研磨およびコーナカットを含む端面加工が行われる（ステップＳ４）。端面加工後のガラス基板のガラス表面の微細な異物や汚れを取り除くために、ガラス基板を洗浄する（ステップＳ５）。
【００２１】
端面加工直後の洗浄工程Ｓ５の後に、ガラス基板に対して表面化処理Ｓ６（粗面化工程Ｐｒ１及びすすぎ工程Ｐｒ２）を行う。
【００２２】
表面処理工程Ｓ６の後に、第２洗浄後Ｓ７を行い、この後、洗浄されたガラス基板はキズ、塵、汚れあるいは光学欠陥を含む傷が無いか、光学的検査が行われる（ステップＳ８）。検査により品質の適合したガラス基板は、ガラス基板を保護する紙と交互に積層された積層体としてパレットに積載されて梱包される（ステップＳ９）。梱包されたガラス基板は納入先業者に出荷される。
【００２３】
このようなガラス基板として、以下のガラス組成のガラス基板が例示される。つまり、以下のガラス組成のガラス基板が製造されるように、熔融ガラスの原料が調合される。
ＳｉＯ2  ５５〜８０モル％、
Ａｌ2Ｏ3  ８〜２０モル％、
Ｂ2Ｏ3  ０〜１２モル％、
ＲＯ  ０〜１７モル％（ＲＯはＭｇＯ、ＣａＯ、ＳｒＯ及びＢａＯの合量)。
【００２４】
ＳｉＯ2は６０〜７５モル％、さらには、６３〜７２モル％であることが、熱収縮率を小さくするという観点から好ましい。
ＲＯのうち、ＭｇＯが０〜１０モル％、ＣａＯが０〜１５モル％、ＳｒＯが０〜１０％、ＢａＯが０〜１０％であることが好ましい。
【００２５】
また、ＳｉＯ2、Ａｌ2Ｏ3、Ｂ2Ｏ3、及びＲＯを少なくとも含み、モル比（（２×ＳｉＯ2）＋Ａｌ2Ｏ3）／（（２×Ｂ2Ｏ3）＋ＲＯ）は４．５以上であるガラスであってもよい。また、ＭｇＯ、ＣａＯ、ＳｒＯ、及びＢａＯの少なくともいずれか含み、モル比（ＢａＯ＋ＳｒＯ）／ＲＯは０．１以上であることが好ましい。
【００２６】
また、モル％表示のＢ2Ｏ3の含有率の２倍とモル％表示のＲＯの含有率の合計は、３０モル％以下、好ましくは１０〜３０モル％であることが好ましい。
また、上記ガラス組成のガラス基板におけるアルカリ金属酸化物の含有率は、０モル％以上０．４モル％以下であってもよい。
また、ガラス中で価数変動する金属の酸化物（酸化スズ、酸化鉄）を合計で０．０５〜１．５モル％含み、Ａｓ２Ｏ３、Ｓｂ２Ｏ３及びＰｂＯを実質的に含まないということは必須ではなく任意である。
【００２７】
本実施形態で製造されるガラス基板は、フラットパネルディスプレイ用ガラス基板、またはカーブドパネルディスプレイ用ガラス基板で、例えば、液晶ディスプレイ用ガラス基板あるいは、有機ＥＬディスプレイ用のガラス基板として好適である。さらに、本実施形態で製造されるガラス基板は、高精細ディスプレイに用いるＬＴＰＳ（Ｌｏｗ−ｔｅｍｐｅｒａｔｕｒｅ ｐｏｌｙ ｓｉｌｉｃｏｎ）・ＩＧＺＯ（Ｉｎｄｉｕｍ−Ｇａｌｌｉｕｍ−Ｚｉｎｃ−Ｏｘｉｄｅ）・ＴＦＴディスプレイ用ガラス基板として特に好適である。
【００２８】
本実施形態における熔融ガラスからシートガラスを成形する方法として、フロート法やフュージョン法等が用いられるが、本実施形態のガラス基板のオフラインにおける熱処理を含むガラス基板の製造方法は、フュージョン法（オーバーダウンドロー法）において製造ライン上の徐冷装置を長くすることが困難である点から、フュージョン法に適している。本実施形態のガラス基板の熱収縮率は、５０ｐｐｍ以下であり、好ましくは４０ｐｐｍ以下、より好ましくは３０ｐｐｍ以下、更により好ましくは２０ｐｐｍ以下である。熱収縮率を低減する前のガラス基板の熱収縮率の範囲としては、１０ｐｐｍ〜４０ｐｐｍが好ましい。
【００２９】
図２は、本実施形態における熔解工程（ＳＴ１）〜切断工程（ＳＴ７）を行うガラス基板の製造装置の概略図である。ガラス基板の製造装置は、図２に示すように、主に熔解装置１００と、成形装置２００と、切断装置３００と、を有する。熔解装置１００は、熔解槽１０１と、清澄管１０２と、撹拌槽１０３と、移送管１０４、１０５と、ガラス供給管１０６と、を有する。
図２に示す熔解槽１０１には、図示されないバーナー等の加熱手段が設けられている。熔解槽には清澄剤が添加されたガラス原料が投入され、熔解工程（ＳＴ１）が行われる。熔解槽１０１で熔融した熔融ガラスは、移送管１０４を介して清澄管１０２に供給される。
清澄管１０２では、熔融ガラスＭＧの温度を調整して、清澄剤の酸化還元反応を利用して熔融ガラスの清澄工程（ＳＴ２）が行われる。具体的には、清澄管１０２内の熔融ガラスが昇温されることにより、熔融ガラス中に含まれる酸素、ＣＯ２あるいはＳＯ２を含んだ泡が、清澄剤の還元反応により生じた酸素を吸収して成長し、熔融ガラスの液面に浮上して気相空間に放出される。その後、熔融ガラスの温度を低下させることにより、清澄剤の還元反応により得られた還元物質が酸化反応をする。これにより、熔融ガラスに残存する泡中の酸素等のガス成分が熔融ガラス中に再吸収されて、泡が消滅する。清澄後の熔融ガラスは、移送管１０５を介して撹拌槽１０３に供給される。
撹拌槽１０３では、撹拌子１０３ａによって熔融ガラスが撹拌されて均質化工程（ＳＴ３）が行われる。撹拌槽１０３で均質化された熔融ガラスは、ガラス供給管１０６を介して成形装置２００に供給される（供給工程ＳＴ４）。
成形装置２００では、オーバーフローダウンドロー法により、熔融ガラスからシートガラスＳＧが成形され（成形工程ＳＴ５）、徐冷される（徐冷工程ＳＴ６）。
切断装置３００では、シートガラスＳＧから切り出された板状のガラス基板が形成される（切断工程ＳＴ７）。
【００３０】
次に、熔解槽１０１で熔融した熔融ガラスを清澄管１０２に供給する移送管１０４の詳細な構成について説明する。
移送管１０４は、熔解槽１０１（上流側）から清澄管１０２（下流側）へ向かって上昇する様に傾斜して設けられている。移送管１０４では、熔融ガラスが移送管１０４内の内側断面全体に充填された状態で熔融ガラスを搬送しながら、熔融ガラスの温度を清澄工程に適した温度まで昇温させている。具体的には、移送管１０４の上流側における熔融ガラスの温度（１５５０℃〜１７００℃）から、約５０〜６０℃上昇させて、移送管１０４の下流側で清澄に適した温度（１６００℃〜１７５０℃）となるように熔融ガラスの昇温を行う。熔融ガラスの昇温は、移送管１０４を加熱することにより行う。
【００３１】
図３は、移送管の流れ方向の位置（横軸）と、移送管内の熔融ガラスの温度および移送管の温度との関係を示す図である。図３において、実線は本実施形態における移送管１０４内の熔融ガラスの温度、破線は本実施形態における移送管１０４の温度、一点鎖線は従来の移送管内の熔融ガラスの温度、二点鎖線は従来の移送管の温度をそれぞれ示す。
図３に示すように、従来の移送管では、移送管の長さ方向の位置にかかわらず、移送管の単位長さ当たりの加熱量を一定にすることで、図３の二点鎖線に示すように、移送管の温度を直線状に上昇させていた。これにより、図３の一点鎖線に示すように、移送管内の熔融ガラスの温度もまた直線状に上昇させていた。このような従来の方法では、下流側ほど熔融ガラスの温度を高くするために、移送管の温度をより高くする必要があった。移送管の下流側で温度が高くなると熱膨張によって移送管の下流側の部分に応力が集中しやすくなり、上述したように移送管が破損しやすいといった問題があった。
【００３２】
これに対し、本実施形態においては、移送管１０４の単位長さ当たりの加熱量が熔融ガラスの上流側から下流側に向かって減少するように移送管１０４の加熱を行う。これにより、図３に示すように、移送管１０４の上流側で温度を急速に上昇させ、移送管１０４の下流側で温度勾配を緩やかにすることができる。ここで、移送管１０４の温度勾配は、熔融ガラスの上流側から下流側に向かって連続的に減少するようにしてもよいし、図３に示すように断続的に減少するようにしてもよい。すなわち、移送管１０４の単位長さ当たりの加熱量は、熔融ガラスの上流側から下流側に向かって連続的に減少するようにしてもよいし、断続的に減少するようにしてもよい。
【００３３】
図３の実線および破線に示すように、移送管１０４の温度と移送管１０４内を搬送される熔融ガラスの温度との差が熔融ガラスの上流側から下流側に向かって減少するように移送管１０４の加熱を行うことができる。具体的には、移送管１０４の上流側において移送管１０４と熔融ガラスとの温度差を大きくする一方、移送管１０４の下流側において移送管１０４と熔融ガラスとの温度差を小さくするように加熱量を制御する。熔融ガラスの温度が上昇する下流側において移送管１０４と熔融ガラスとの温度差を小さくすることで、移送管１０４の最高温度を低く抑えることができる。このため、図３に示すように、熔融ガラスの最高温度を変更することなく、移送管１０４が最高温度となる下流側の温度を低減することができ、移送管１０４の破損を抑制し、長寿命化を図ることができる。移送管１０４の温度と熔融ガラスの温度との差は、上流側から下流側に向かって連続的に減少するようにしてもよいし、断続的に減少するようにしてもよい。
【００３４】
例えば、移送管１０４を導体により構成し、移送管１０４へ通電することで移送管１０４をジュール熱により直接加熱してもよい。熔融ガラスの温度に耐えうる導体として、白金族金属又は白金族金属の合金を移送管１０４に用いることができる。
【００３５】
例えば、移送管１０４に通電する電流密度が熔融ガラスの上流側から下流側に向かって減少するように移送管１０４への通電量を調整することで、移送管１０４の単位長さ当たりの加熱量を調整してもよい。移送管１０４に通電する電流密度は、熔融ガラスの上流側から下流側に向かって連続的に減少するようにしてもよいし、断続的に減少するようにしてもよい。
【００３６】
例えば、移送管１０４の単位長さ当たりの電気抵抗が熔融ガラスの上流側から下流側に向かって減少するように移送管１０４を調整することで、移送管１０４に通電する電流密度が熔融ガラスの上流側から下流側に向かって減少するようにしてもよい。移送管１０４の単位長さ当たりの電気抵抗は、熔融ガラスの上流側から下流側に向かって連続的に減少するようにしてもよいし、断続的に減少するようにしてもよい。
【００３７】
また、移送管１０４の壁厚が熔融ガラスの上流側から下流側に向かって増加するように移送管１０４を調整してもよい。移送管１０４の壁厚を熔融ガラスの上流側から下流側に向かって上昇させることで、移送管１０４の単位長さ当たりの電気抵抗が上流側から下流側に向かって減少させることができる。また、温度が上昇する下流側ほど移送管１０４の壁厚を上昇させることで、移送管１０４が最高温度となる下流側で移送管１０４の剛性を高め、移送管１０４の破損を抑制して長寿命化を図ることができる。
【００３８】
例えば、図４に示すように、移送管１０４Ａの壁厚が、熔融ガラスの上流側から下流側に向かって連続的に増加するようにしてもよい。
あるいは、図５に示すように、移送管１０４Ｂの壁厚が、熔融ガラスの上流側から下流側に向かって断続的に増加するようにしてもよい。
いずれの場合も、移送管の内径は均一であることが好ましい。
【００３９】
以上、本発明のガラス基板の製造方法について詳細に説明したが、本発明は上記実施形態に限定されず、本発明の主旨を逸脱しない範囲において、種々の改良や変更をしてもよいのはもちろんである。
【００４０】
本実施形態のガラス基板の製造方法によって製造されるガラス基板には、無アルカリのボロアルミノシリケートガラスあるいはアルカリ微量含有ガラスが用いられることが好ましい。
【００４１】
＜ガラス組成＞
本実施形態が適用されるガラス基板は、例えば以下の組成を含む無アルカリガラスからなることが好ましい。
本実施形態が適用するガラス組成として、例えば、次が挙げられる（質量％表示）。
ＳｉＯ２：５０〜７０％（好ましくは、５７〜６４％）、Ａｌ２Ｏ３：５〜２５％（好ましくは、１２〜１８％）、Ｂ２Ｏ３：０〜１５％（好ましくは、６〜１３％）を含み、さらに、次に示す組成を任意に含んでもよい。任意で含む成分として、ＭｇＯ：０〜１０％（好ましくは、０．５〜４％）、ＣａＯ：０〜２０％（好ましくは、３〜７％）、ＳｒＯ：０〜２０％（好ましくは、０．５〜８％、より好ましくは３〜７％）、ＢａＯ：０〜１０％（好ましくは、０〜３％、より好ましくは０〜１％）、ＺｒＯ２：０〜１０％（好ましくは、０〜４％，より好ましくは０〜１％）が挙げられる。さらに、Ｒ’２Ｏ:０．１０％を超え２．０％以下（ただし、Ｒ’はＬｉ、ＮａおよびＫから選ばれる少なくとも１種である）を含むことがより好ましい。
【００４２】
或いは、ＳｉＯ２：５０〜７０％（好ましくは、５５〜６５％）、Ｂ２Ｏ３：０〜１０％（好ましくは、０〜５％、１．３〜５％）、Ａｌ２Ｏ３：１０〜２５％（好ましくは、１６〜２２％）、ＭｇＯ：０〜１０％（好ましくは、０．５〜４％）、ＣａＯ：０〜２０％（好ましくは、２〜１０％、２〜６％）、ＳｒＯ：０〜２０％（好ましくは、０〜４％、０．４〜３％）、ＢａＯ：０〜１５％（好ましくは、４〜１１％）、ＲＯ:５〜２０％（好ましくは、８〜２０％、１４〜１９％）,を含有することが好ましい（ただし、ＲはＭｇ、Ｃａ、ＳｒおよびＢａから選ばれる少なくとも１種である）。さらに、Ｒ’２Ｏが０．１０％を超え２．０％以下（ただし、Ｒ’はＬｉ、ＮａおよびＫから選ばれる少なくとも１種である）を含むことがより好ましい。
【００４３】
＜ヤング率＞
本実施形態が適用されるガラス板のヤング率として、例えば、７２（Ｇｐａ）以上が好ましく、７５（Ｇｐａ）以上がより好ましく、７７（Ｇｐａ）以上がより更に好ましい。
【００４４】
＜歪点＞
本実施形態が適用されるガラス基板の歪率として、例えば、６５０℃以上が好ましく、６８０℃以上がより好ましく、７００℃以上、７２０℃以上が更により好ましい。
【００４５】
本実施形態で製造されるガラス基板は、フラットパネルディスプレイ用ガラス基板を含むディスプレイ用ガラス基板に好適である。ＩＧＺＯ（インジウム、ガリウム、亜鉛、酸素）等の酸化物半導体を使用した酸化物半導体ディスプレイ用ガラス基板及びＬＴＰＳ（低温度ポリシリコン）半導体を使用したＬＴＰＳディスプレイ用ガラス基板に好適である。また、本実施形態で製造されるガラス基板は、アルカリ金属酸化物の含有量が極めて少ないことが求められる液晶ディスプレイ用ガラス基板に好適である。また、有機ＥＬディスプレイ用ガラス基板にも好適である。言い換えると、本実施形態のガラス基板の製造方法は、ディスプレイ用ガラス基板の製造に好適であり、特に、液晶ディスプレイ用ガラス基板の製造に好適である。
また、本実施形態で製造されるガラス基板は、カバーガラス、磁気ディスク用ガラス、太陽電池用ガラス基板などにも適用することが可能である。
【符号の説明】
【００４６】
１００    熔解装置
１０１    熔解槽
１０２    清澄管
１０３    撹拌槽
１０３ａ  撹拌子
１０４、１０４Ａ、１０４Ｂ、１０５    移送管
１０６    ガラス供給管
２００    成形装置
３００    切断装置
ＭＧ      熔融ガラス
ＳＧ      シートガラス
【図１】
2018002532.tif 000003
【図２】
2018002532.tif 000004
【図３】
2018002532.tif 000005
【図４】
2018002532.tif 000006
【図５】
2018002532.tif 000007